Brevet FR2692185A1 — publié le 19931217

La présente invention est relative à un procédé de fabrication d'une pièce métallique, et notamment d'une pièce en acier par découpe d'un produit métallique tel qu'une tôle ou un bloc, par oxycoupage. Pour réaliser des pièces de grosse chaudronnerie ou des pièces de mécanique lourde telles que des plateaux de presse ou de gros aimants pour accélérateur de particu- les, on découpe par oxycoupage dans des tôles dont l'é- paisseur va de 300 mm à 2 m, des ébauches de pièces dont les formes s'approchent des formes finales souhaitées. Cette découpe se fait en utilisant un chalumeau oxygaz produisant une flamme de chauffe obtenue par combustion d'un gaz combustible dans l'oxygène, et un jet d'oxygène gazeux ou liquide qui coupe le métal en le faisant brûler. Lorsque le jet d'oxygène est gazeux, ce jet est un jet "dur", c'est-àdire obtenu par une alimentation à pression élevée. Cette technique présente un inconvénient qui résulte de ce que la qualité de la coupe est mauvaise et devient de plus en plus mauvaise lorsque l'épaisseur coupée augmente Parmi les défauts qui apparaissent il y a notamment: une fusion de l'arête du côté du chalumeau qui crée un arrondi dont le rayon est voisin de 20 mm, pour 800 mm d'épaisseur, des défauts de verticalité de la pièce repo- sant sur une de ses faces qui se traduisent par des écarts de 12 à 15 mm par rapport à la verticale, qui correspond à la direction perpendiculaire aux faces de la pièce, suivant laquelle est mesurée l'épaisseur, des stries formées sur la surface de la coupe dont la profondeur atteint 5 mm; dans le bas de la coupe, les stries s'inclinent et leur profondeur peut atteindre 8 mm, des coups de feu correspondant à des zones dans lesquelles il s'est produit un excès de combustion locale et donc un creusement de la surface de la coupe, le profil selon lequel la coupe doit être réalisée est mal suivi; la tolérance est généralement de à 30 mm pour une épaisseur de 800 mm. Ces défauts font qu'il est nécessaire de prévoir des surcroîts de métal de 40 à 50 mm d'épaisseur sur tout le profil et d'enlever ces surépaisseurs par usinage à la machine outil, ce qui est très coûteux compte tenu de la dimension des pièces. La coupe n'est pas bonne et en particulier il se forme des stries inclinées parce que le jet d'oxygène manque d'énergie à partir d'une certaine profondeur de coupe. La présente invention a pour but de proposer un procédé de fabrication d'une pièce métallique notamment en acier très épaisse par oxycoupage d'un produit métallique avec une qualité de coupe telle qu'il ne soit plus néces- saire de faire des usinages importants et qu'on puisse, par exemple, se contenter d'usiner les parties fonction- nelles des pièces destinées à coopérer avec les parties fonctionnelles d'autres pièces. A cet effet, l'invention a pour objet un procédé de fabrication d'une pièce métallique et notamment d'une pièce en acier, par découpe d'un produit métallique tel qu'une tôle ou un bloc, par oxycoupage, dans lequel on préchauffe le produit métallique suivant une zone de découpe correspondant au bord de la pièce et on envoie un jet d'oxygène de coupe sur la zone de découpe préchauffée caractérisé en ce qu'on forme autour du jet d'oxygène de coupe, un manchon périphérique d'un gaz supplémentaire à faible pression, de manière à envoyer dans la zone de découpe, un jet double coaxial constitué par le jet d'oxygène entouré par le manchon de gaz supplémentaire Le débit et la pression de l'oxygène et du gaz supplémentaire sont régulés De préférence le gaz supplémentaire est un gaz combustible. De préférence, la pression d'alimentation du gaz combustible supplémentaire est inférieure à 1 bar Le jet d'oxygène de coupe est un jet mou à grand débit et la pression d'alimentation en oxygène de coupe est inférieure à 5 bars. Le gaz combustible complémentaire peut être du gaz de ville, du propane, du butane, de l'acétylène ou encore un mélange de certains de ces gaz. Le gaz complémentaire peut également être un gaz neutre tel que de l'argon ou de l'azote. L'invention a également pour objet un dispostif d'oxycoupage pour mettre en oeuvre le procédé selon 1 ' invention comprenant une buse ayant un canal central d'amenée d'une veine d'oxygène, des moyens à disposition annulaire d'amenée de gaz supplémentaire entourant le canal central et des moyens d'amenée d'un mélange d'oxy- gène et de gaz combustible entourant les moyens à disposi- tion annulaire d'amenée de gaz supplémentaire. Les moyens à disposition annulaire d'amenée de gaz supplémentaire peuvent être une pluralité de canaux entourant le canal central; ils peuvent également compor- ter une rainure annulaire Les moyens d'amenée d'un mélange d'oxygène et de gaz combustible peuvent être constitués d'une pluralité de canaux. L'invention a également pour objet un dispositif d'oxycoupage pour mettre en oeuvre le procédé selon l'in- vention comportant une buse ayant un corps de forme générale cylindrique percé de canaux de passage de gaz et présentant une face de sortie de gaz et une extrémité d'entrée constituée par une surface de raccordement de forme conique coaxiale au corps cylindrique et des moyens d'alimentation en gaz comportant un distributeur ayant une surface de forme conique destinée à coopérer avec la surface de raccordement de la buse pour constituer des chambres d'alimentation en gaz des canaux de la buse, et des conduites d'alimentation des chambres, la buse compor- tant: un canal central disposé suivant l'axe du corps cylindrique débouchant à l'une de ses extrémités sur la face de sortie de la buse et, à son autre extrémités, sur la surface de raccordement au niveau d'une chambre centrale du distributeur, une première pluralité de canaux parallèles à l'axe de la buse disposés à la périphérie de la buse débouchant, sur la face de sortie de la buse, dans une zone annulaire ayant pour axe l'axe de la buse par une première extrémité de sortie et ayant une seconde extré- mité débouchant sur la surface de raccordement dans une première chambre annulaire du distributeur délimitée sur la surface de raccordement par une première rainure annulaire coaxiale à la buse, une pluralité de canaux inclinés par rapport à l'axe de la buse en nombre égal aux canaux de la pre- mière pluralité de canaux, disposés vers l'extérieur de la buse par rapport aux canaux de la première pluralité de canaux débouchant chacun dans un canal de la première pluralité de canaux par une première extrémité et sur la surface de raccordement par une seconde extrémité, à l'intérieur d'une seconde chambre délimitée sur la surface de raccordement par une seconde rainure annulaire coaxiale à la buse, caractérisé en ce que la buse comporte en outre une seconde pluralié de canaux parallèles à l'axe de la buse débouchant à l'une de leurs extrémiés sur la face de sortie de la buse, dans une zone annulaire ayant pour axe l'axe de la buse et située entre l'extré- mité de sortie du canal central et la zone annulaire dans laquelle débouchent les extrémités de sortie des canaux de la première pluralité, et à leurs autres extrémités dans une chambre du distributeur délimitée sur la surface de raccordement de la buse, par une troisième rainure annu- laire coaxiale à la buse. L'extrémité du corps cylindrique de la buse peut comporter une rainure annulaire débouchant sur sa face de sortie ayant pour axe l'axe de la buse, dans laquelle débouchent les extrémités de sortie des canaux de la seconde pluralité de canaux. De préférence, la paroi du canal central est polie de manière à présenter un aspect "glacé". La buse peut comporter en outre, autour de son extrémité de sortie une chambre annulaire ayant une cloison radiale et des moyens d'alimentation en eau de refroidissement et d'évacuation d'eau de refroidissement communiquant chacun avec l'espace interne de la chambre annulaire, de part et d'autre de la cloison. L'invention concerne enfin une pièce métallique et notamment une pièce en acier ayant deux faces opposées sensiblement parallèles et une épaisseur supérieure à 0,100 m et pouvant aller jusqu'à 2 mètres, caractérisée en ce que: elle est obtenue à ses cotes définitives par oxycoupage d'un produit métallique sans usinage par enlèvement de copeaux dans ses zones non fonctionnelles, et elle présente à l'état brut de découpage: un rayon R caractéristique de la fusion d'arête de la pièce inférieur à 8/1000 de l'épaisseur de la pièce, un défaut de verticalité V inférieur à 8/1000 de l'épaisseur de la pièce, des stries de coupe verticales uniformes et d'une profondeur inférieure à 1/1000 de l'épaisseur de la pièce, une rugosité moyenne inférieure à 20 pm + pm x e, e étant l'épaisseur de la pièce exprimée en mètres, et la direction verticale correspondant à la direction perpendiculaire aux faces opposées de la pièce suivant laquelle est mesurée l'épaisseur. Le procédé selon l'invention permet de réaliser des pièces découpées directement aux cotes finales et ne nécessitant un usinage que des parties fonctionnelles. L'invention va maintenant être décrite plus en détail en regard des figures annexées dans lesquelles: La figure 1 est un schéma de principe montrant en coupe verticale une opération de découpe d'une pièce par oxycoupage en utilisant le procédé selon l'invention. La figure 2 est une vue partielle en coupe axiale d'un dispositif d'oxycoupage permettant la mise en oeuvre du procédé selon l'invention. La figure 3 est une vue en perspective d'une buse d'oxycoupage pour la mise en oeuvre de l'invention munie d'un dispositif de refroidissement de son extrémité. La figure 4 est une vue de face de l'extrémité d'une buse d'oxycoupage pour la mise en oeuvre de l'inven- tion. La figure 5 est une vue de face de l'extrémité d'un deuxième mode de réalisation d'une buse d'oxycoupage pour la mise en oeuvre de l'invention. La figure 6 est une représentation schématique en perspective des défauts de coupe d'une pièce oxycoupée épaisse. La figure 7 est une vue en coupe verticale des défauts de coupe d'une pièce oxycoupée épaisse. Pour réaliser la découpe d'une pièce épaisse dans un produit métallique 1 tel qu'une tôle ou un bloc avec un chalumeau 2 on crée des flammes chaudes 3 résul- tant de la combustion dans l'oxygène d'un gaz combustible tel que du gaz de ville, du propane, du butane, de l'acé- tylène Ces flammes sont disposées circulairement de façon à former un anneau (seules deux flammes sont visibles sur la figure) et réchauffent localement la pièce Par la partie centrale du chalumeau on envoie un jet 4 d'oxygène pur entouré d'un manchon 6 de gaz combustible additionnel pouvant être du gaz de ville, du méthane, du propane, de l'acétylène, etc On déplace l'ensemble dans le sens de la flèche 7 Le gaz additionnel est envoyé sous une faible pression, de moins de 1 bar par rapport à la pression atmosphérique; le jet 4 d'oxygène est ce que l'homme de métier appelle un jet mou obtenu par exemple avec une pression d'alimentation en oxygène-inférieure à bars et un diamètre de trou 8 d'alimentation en oxygène de l'ordre de 10 mm. Les alimentations en oxygène et gaz supplémen- taire sont régulées en débit et pression par des moyens connus de l'homme de métier. Comme dans les procédés connus d'oxycoupage, les flammes 3 échauffent localement le métal qui brûle au contact du jet 4 d'oxygène, ce qui crée une saignée 5 dans la pièce et assure la coupe. On a constaté, de façon inattendue, qu'en utilisant un jet double comportant un jet d'oxygène entouré par un manchon de gaz notamment de gaz combustible et un jet d'oxygène mou au lieu d'un jet dur on obtenait une qualité de coupe remarquable et qui caractérise les pièces ainsi obtenues. Lorsque le gaz constituant le manchon de gaz n'est pas un gaz combustible, le gaz peut être de l'argon ou de l'azote Mais on a constaté qu'en utilisant un gaz combustible on obtenait de meilleurs résultats qu'avec un gaz non combustible. Les défauts de coupe qu'on rencontre sont (figures 6 et 7): la fusion d'arête: l'arête 10 d'intersection de la face supérieure 11 de la pièce 12, située du côté du chalumeau de coupe, et du flanc 13 coupé, fond partielle- ment et, vue en coupe, présente un arrondi de rayon R; plus R est petit meilleure est la coupe. les stries verticales 14 et les stries incli- nées 15: ce sont des irrégularités de la surface de coupe qui comporte des sillons caractérisés par leur profon- deur; dans l'art antérieur, on constate que lorsque l'épaisseur coupée devient importante on a des stries verticales sur les 2/3 de la hauteur depuis la face supérieure et des stries inclinées et plus profondes sur le 1/3 restant de la hauteur. la verticalité: par rapport à une surface perpendiculaire à la face supérieure 11, la surface de la coupe 13 s'éloigne sur toute la hauteur d'une distance V représentée à la figure 7 dans laquelle la trace de la surface perpendiculaire à la face supérieure 11 est la droite 16. la rugosité mesurée par la rugosité arithméti- que moyenne Ra selon la norme française NFE 05-015/05-018. les coups de feu qui sont des zones localisées o il y a eu un excès de combustion de métal et qui se traduisent par une excavation dans la surface de la coupe. Tous ces défauts, sauf le coup de feu, ont une intensité globalement proportionnelle à l'épaisseur coupée, c'est ainsi que pour une pièce d'un mètre d'épais- seur, les stries sont deux fois plus profondes que pour une pièce de 500 mm d'épaisseur. A titre d'exemple, pour une pièce de 800 mm d'épaisseur coupée avec le procédé selon l'invention ou avec un procédé selon l'art antérieur on a les amplitudes de défauts suivantes Selon art l'invention antérieur fusion d'arête R champ de me- sure habi tuel (> 150/ pm) Coups de feu il n'y en a pas au moins 1 par face. D'une façon plus générale, avec le procédé selon l'invention, si e représente l'épaisseur de la pièce exprimée en mètres, on a: e fusion d'arête R- stries verticales prof e verticalité ' 8 x e rugosité Ra (pour e = m m, R = 6 mm et Ra = 20 pm). Ces amplitudes de défauts sont suffisamment faibles pour que les parties non fonctionnelles des pièces, c'est-à-dire celles ne coopérant pas avec d'autres pièces, puissent rester brutes de coupe par oxycoupage. Pour mettre en oeuvre ce procédé, on utilise un chalumeau équipé d'une buse (figure 2) qui comporte un corps cylindrique 20 prolongé par une partie conique de raccordement 21 munie de trois rainures circulaires 22, 23, 24 qui séparent quatre surfaces annulaires tronconi- ques 25, 26, 27, 28 La buse est percée dans son axe d'un canal axial 29 dont la paroi 30 est glacée Ce canal axial 29 est alimenté en oxygène de coupe par son extrémité 31 située du côté de la partie conique 21 et l'oxygène de coupe forme un jet à la sortie 32 du canal axial 29 sur la face de sortie 34 de la buse. Un corps de distributeur 50 comportant une surface conique de raccordement venant s'appliquer sur la partie conique de raccordement 21 de la buse et fixé sur la buse par un écrou 60 présente des rainures annulaires dans des positions correspondant aux positions des rainu- res 22, 23, 24 de la buse et des surfaces annulaires tronconiques de raccordement dans des positions correspon- dant aux surfaces 25, 26, 27 et 28 de la buse Le distri- buteur 50 délimite ainsi avec la partie 21 de la buse des chambres de distribution au niveau de chacune des rainures 22, 23 et 24 Une chambre 51 permettant l'alimentation du canal central 29 en oxygène de coupe est également prévue à la partie centrale du dispositif Les chambres du distributeur sont alimentées en gaz par des conduits tels que 52, 53 et 54 eux-mêmes reliés à des canalisations d'alimentation du chalumeau d'oxycoupage. Une première pluralité de canaux 35 longitudi- naux parallèles au canal axial 29 sont disposés circulai- rement à la périphérie du corps 20 de la buse et débou- chent d'une part sur la face de sortie 34 de la buse dans une zone annulaire ayant pour axe l'axe de la buse et d'autre part dans une première chambre de distribution située au niveau de la rainure 23. Une pluralité de canaux 36 inclinés par rapport à l'axe de la buse en nombre égal aux canaux 35 mettent en communication chaque canal 35 avec la seconde chambre de distribution située au niveau de la rainure 22. Par la rainure 23, les canaux 35 sont alimentés en oxygène Par la rainure 22 et les canaux 36, les canaux sont alimentés en gaz combustible L'oxygène et le gaz combustible se mélangent dans le canal 35 et à la sortie de celui-ci forment une flamme. il Selon l'invention, une seconde pluralité de canaux 33 longitudinaux parallèles au canal central 29 sont disposés autour du canal 29 et débouchent d'une part sur la face de sortie 34 de la buse, dans une zone annu- laire dont l'axe est confondu avec l'axe de la buse et située autour de l'extrémité de sortie du canal central 29 et à l'intérieur de la zone annulaire dans laquelle débou- chent les canaux 35 (voir figure 4) et d'autre part dans une troisième chambre de distribution, au niveau de la rainure 24. Les canaux 33 sont alimentés en gaz combustible sous faible pression par l'intermédiaire des conduits 54 du distributeur, de manière à former un manchon de gaz combustible entourant le jet d'oxygène à la sortie de la buse. Comme représenté à la figure 5, la seconde pluralité de canaux 33 peut déboucher dans une rainure circulaire 37 réalisée dans l'extrémité 34 de la buse et entourant le débouché du canal axial 29. Pour obtenir une bonne qualité de coupe pendant un temps long il est nécessaire de refroidir l'extrémité de la partie cylindrique de la buse Pour celà, on peut placer autour de cette extrémité une chambre annulaire parcourue par de l'eau de refroidissement. Dans un mode particulier de réalisation la buse porte à l'extrémité de sortie 41 de sa partie cylindri- que 42 une chambre annulaire 43 comportant une paroi radiale 44 La chambre 43 est reliée de part et d'autre de la paroi radiale 44 à une alimentation 45 en eau et à un moyen d'évacuation 46 d'eau Cette chambre est venue de matière avec la buse et fermée par un couvercle non visible sur le dessin Cette chambre peut être aussi séparée de la buse et donc démontable. On remarquera que le procédé peut être utilisé pour découper des pièces d'épaisseur inférieure à 300 mm, par exemple d'épaisseur comprise entre 100 mm et 300 mm et notamment des pièces couvertes d 'une couche de calamine épaisse sans qu'il soit nécessaire d'enlever au préalable cette calamine. On remarquera également que le corps cylindrique de la buse peut être de section quelconque et non pas simplement circulaire La section peut en effet comporter des lobes ou être sensiblement carrée D'une façon géné- rale le corps cylindrique est un corps engendré par une droite se déplaçant parallèlement à elle-même et s'ap- puyant sur une courbe fermée. REVENDICATIONS 1. Procédé de fabrication d'une pièce métalli- que ( 12), et notamment d'une pièce en acier, par découpe d'un produit métallique ( 1) tel qu'une tôle ou un bloc, par oxycoupage, dans lequel on préchauffe le produit métallique ( 1) suivant une zone de découpe correspondant au bord de la pièce et on envoie un jet d'oxygène de coupe ( 4) sur la zone de découpe préchauffée caractérisé en ce qu'on forme autour du jet d'oxygène de coupe ( 4), un manchon périphérique ( 6) d'un gaz supplémentaire à faible pression, de manière à envoyer dans la zone de découpe, un jet double coaxial constitué par le jet d'oxygène ( 4) entouré par le manchon de gaz supplémentaire, le débit et la pression de l'oxygène et du gaz supplémentaire étant régulés. 2. Procédé selon la revendication 1, caracté- risé en ce que le gaz supplémentaire est un gaz combusti- ble. 3. Procédé selon les revendications 1 ou 2, caractérisé en ce que le manchon périphérique ( 6) est formé à partir d'un gaz ayant une surpression par rapport à la pression atmosphérique inférieure à 1 bar. 4. Procédé selon l'une quelconque des revendi- cations 1 à 3, caractérisé en ce que le jet d'oxygène de coupe ( 4) est un jet mou à grand débit. 5. Procédé selon la revendication 4, caracté- risé en ce que le jet d'oxygène de coupe ( 4) est formé à partir d'oxygène gazeux à une pression inférieure à 5 bars. 6 Procédé selon l'une quelconque des revendi- cations 2 à 5, caractérisé en ce que le gaz combustible supplémentaire est constitué par au moins un gaz choisi parmi les gaz suivants: gaz de ville, propane, butane, acétylène. 7. Procédé selon les revendications 1, 3, 4, 5, caractérisé en ce que le gaz supplémentaire est un gaz neutre tel que de l'argon ou de l'azote. 8. Procédé selon l'une quelconque des revendi- cations 1 à 7, caractérisé en ce que la pièce est obtenue à ses cotes définitives pour ses parties non fonctionnel- les par oxycoupage sans usinage ultérieur. 9. Dispositif d'oxycoupage pour mettre en oeuvre le procédé suivant l'une quelconque des revendica- tions précédentes, caractérisé en ce qu'il comprend une buse ayant un canal central ( 29) d'amenée d'une veine d'oxygène, des moyens disposés ( 33) de manière annulaire d'amenée de gaz supplémentaire entourant le canal central ( 29) et des moyens ( 35, 36) d'amenée d'un mélange d'oxy- gène et de gaz combustible entourant les moyens ( 33) à disposition annulaire d'amenée de gaz supplémentaire. 10. Dispositif selon la revendication 9, caractérisé en ce que les moyens ( 33) à disposition annulaire d'amenée du gaz supplémentaire sont constitués par une pluralité de canaux entourant le canal central. 11. Dispositif selon la revendication 9, caractérisé en ce que les moyens ( 33) à disposition annulaire d'amenée de gaz supplémentaire comportent une rainure annulaire ( 37). 12 Dispositif selon les revendications 9 à 11, caractérisé en ce que les moyens ( 35, 36) d'amenée d'un mélange d'oxygène et de gaz combustible sont constitués d'une pluralité de canaux. 13. Dispositif d'oxycoupage selon l'une quel- conque des revendications 1 à 8 comportant une buse ayant un corps ( 20) de forme générale cylindrique percé de canaux de passage de gaz et présentant une face ( 34) de sortie de gaz et une extrémité d'entrée constituée par une surface de raccordement ( 21) de forme conique coaxiale au corps cylindrique ( 20) et des moyens d'alimentation en gaz comportant un distributeur ( 50) ayant une surface de forme conique destinée à coopérer avec la surface de raccorde- ment ( 21) de la buse pour constituer des chambres d'ali- mentation en gaz des canaux de la buse, et des conduites d'alimentation des chambres, la buse comportant: un canal central ( 29) disposé suivant l'axe du corps cylindrique ( 20) débouchant à l'une de ses extrémi- tés sur la face de sortie ( 34) de la buse et, à son autre extrémités, sur la surface de raccordement ( 21) au niveau d'une chambre centrale du distributeur, une première pluralité de canaux ( 35) parallè- les à l'axe de la buse disposés à la périphérie de la buse débouchant, sur la face de sortie ( 34) de la buse, dans une zone annulaire ayant pour axe l'axe de la buse par une première extrémité de sortie et ayant une seconde extré- mité débouchant sur la surface de raccordement ( 21) dans une première chambre annulaire du distributeur délimitée sur la surface de raccordement ( 21) par une première rai- nure ( 23) annulaire coaxiale à la buse, une pluralité de canaux ( 36) inclinés par rapport à l'axe de la buse en nombre égal aux canaux de la première pluralité de canaux ( 35), disposés vers l'exté- rieur de la buse par rapport aux canaux de la première pluralité de canaux débouchant chacun dans un canal de la première pluralité de canaux par une première extrémité et sur la surface de raccordement ( 21) par une seconde extrémité, à l'intérieur d'une seconde chambre délimitée sur la surface de raccordement par une seconde rainure ( 22) annulaire coaxiale à la buse, caractérisé en ce que la buse comporte en outre une seconde pluralié de canaux ( 33) parallèles à l'axe de la buse débouchant à l'une de leurs extrémités sur la face de sortie ( 34) de la buse, dans une zone annulaire ayant pour axe l'axe de la buse et située entre l'extrémité de sortie du canal central ( 32) et la zone annulaire dans laquelle débouchent les extrémités de sortie des canaux ( 35) de la première pluralité, et à leurs autres extrémités dans une chambre du distributeur délimitée sur la surface de raccordement ( 21) de la buse, par une troisième rainure ( 24) annulaire coaxiale à la buse. 14. Dispositif selon la revendication 13, caractérisé en ce que la buse comporte une rainure annu- laire ( 37) sur sa face de sortie ( 34) ayant pour axe l'axe de la buse dans laquelle débouchent les extrémités de sortie des canaux ( 33) de la seconde pluralité de canaux parallèles. 15. Dispositif selon l'une quelconque des revendications 13 et 14, caractérisé en ce que la paroi du canal central ( 29) de la buse est polie, de manière à présenter un aspect "glacé". 16. Dispositif selon l'une quelconque des revendications 13 à 15 caractérisé en ce que la buse com- porte en outre, autour de son extrémité de sortie ( 41) une chambre annulaire ( 43) ayant une cloison radiale ( 44) et des moyens d'alimentation ( 45) en eau de refroidissement et d'évacuation ( 46) d'eau de refroidissement communiquant chacun avec l'espace interne de la chambre annulaire ( 43) de part et d'autre de la paroi ( 44) 17 Pièce métallique et notamment pièce en acier ayant deux faces opposées sensiblement parallèles et une épaisseur supérieure à 0,100 m et pouvant aller jus- qu'à 2 mètres, caractérisée en ce que: elle est obtenue à ses cotes définitives par oxycoupage d'un produit métallique ( 1) sans usinage par enlèvement de copeaux, et elle présente à l'état brut de découpage: un rayon R caractéristique de la fusion d'arête de la pièce inférieur à 8/1000 de l'épaisseur de la pièce ( 12), un défaut de verticalité V inférieur à 8/1000 de l'épaisseur de la pièce ( 12), des stries de coupe verticales ( 14) uniformes et d'une profondeur inférieure à 1/1000 de l'épaisseur de la pièce ( 12), une rugosité moyenne inférieure à 20 pm + e pm x -, e étant l'épaisseur de la pièce exprimée en 1 m mètres, et la direction verticale correspondant à la direction perpendiculaire aux faces ( 11) opposées de la pièce suivant laquelle est mesurée l'épaisseur. 18. Pièce selon la revendication 17, caractéri- sée en ce que son épaisseur est supérieure à 0,300 m.